(57)【要約】【課題】製造時および製造後にハーフミラー層を保護することができ、優れた光学特性を有する光学性積層体を製造する光学性積層体の製造方法を提供すること。【解決手段】本発明の光学性積層体の製造方法は、光透過性を有する第１基材と、前記第１基材に積層され、入射する光の一部を透過し、残部を反射させるハーフミラー層と、光透過性を有し、前記ハーフミラー層の前記第１基材とは反対側に設けられた第２基材と、光透過性を有し、前記ハーフミラー層と前記第２基材との間に設けられ、前記ハーフミラー層と前記第２基材とを接合する接合層と、を備える光学性積層体を製造する光学性積層体の製造方法であって、前記第１基材の前記ハーフミラー層とは反対の面側に第１保護層を設け、前記第２基材の前記接着剤層とは反対の面側に第２保護層を設け、この状態で前記光学性積層体をその厚さ方向に刃を入れて打ち抜く工程を有する。【選択図】図２
2020173282.tif 000002
【特許請求の範囲】
【請求項１】
光透過性を有する第１基材と、
前記第１基材に積層され、入射する光の一部を透過し、残部を反射させるハーフミラー層と、
光透過性を有し、前記ハーフミラー層の前記第１基材とは反対側に設けられた第２基材と、
光透過性を有し、前記ハーフミラー層と前記第２基材との間に設けられ、前記ハーフミラー層と前記第２基材とを接合する接合層と、を備える光学性積層体を製造する光学性積層体の製造方法であって、
前記第１基材の前記ハーフミラー層とは反対の面側に第１保護層を設け、前記第２基材の前記接着剤層とは反対の面側に第２保護層を設け、この状態で前記光学性積層体をその厚さ方向に刃を入れて打ち抜く工程を有し、
前記第１保護層の２５℃における引張貯蔵弾性率をＥ１とし、前記第２保護層の２５℃における引張貯蔵弾性率をＥ２とし、前記第１基材の２５℃における引張貯蔵弾性率をｅ１とし、前記第２基材の２５℃における引張貯蔵弾性率をｅ２としたとき、Ｅ１＜ｅ１、かつ、Ｅ２＜ｅ２を満足することを特徴とする光学性積層体の製造方法。
【請求項２】
ｅ１−Ｅ１およびｅ２−Ｅ２は、０．４ＧＰａ以上２ＧＰａ以下である請求項１に記載の光学性積層体の製造方法。
【請求項３】
前記Ｅ１および前記Ｅ２は、０．５ＧＰａ以上２ＧＰａ以下である請求項１または２に記載の光学性積層体の製造方法。
【請求項４】
前記第１保護層および前記第２保護層の厚さは、１０μｍ以上２００μｍ以下である請求項１ないし３のいずれか１項に記載の光学性積層体の製造方法。
【請求項５】
前記接合層の２５℃における引張貯蔵弾性率は、１０ＭＰａ以下である請求項４に記載の光学性積層体の製造方法。
【発明の詳細な説明】
【技術分野】
【０００１】
本発明は、光学性積層体の製造方法に関する。
【背景技術】
【０００２】
眼鏡、カメラなどの光学製品や、ディスプレイ装置の表示画面など、光学的・視覚的な現象を生じる機器には、様々な光学多層膜が利用されている（例えば、特許文献１参照）。
光学多層膜は、例えば、反射防止膜や、ハーフミラーとして用いられている。
【０００３】
特許文献１に記載されている光学多層膜は、レンズ等の透明基材の表面に、例えば、真空蒸着法によって金属薄膜を成膜、積層することにより製造されている。各金属薄膜の厚さや材料を適宜設定することにより、光学多層膜は、反射防止膜や、ハーフミラーとして機能する。
【０００４】
しかしながら、特許文献１に開示されている光学多層膜は、表面の部分（最外層）に露出しており、摩耗したり傷ついたりすることがある。この損傷の程度によっては、光学特性が低下することがある。
【０００５】
さらに、このような光学多層膜が形成された基板を所望の形状に打ち抜いて用いる際、その打ち抜く条件等によっては、光学多層膜が剥離してしまうことがあるが、従来ではこの点に関して十分な研究が行われていなかった。
【先行技術文献】
【特許文献】
【０００６】
【特許文献１】特開２００９−０５８７０３号公報
【発明の概要】
【発明が解決しようとする課題】
【０００７】
本発明の目的は、製造時および製造後にハーフミラー層を保護することができ、優れた光学特性を有する光学性積層体を製造する光学性積層体の製造方法を提供することにある。
【課題を解決するための手段】
【０００８】
このような目的は、下記（１）〜（５）の本発明により達成される。
（１）  光透過性を有する第１基材と、
前記第１基材に積層され、入射する光の一部を透過し、残部を反射させるハーフミラー層と、
光透過性を有し、前記ハーフミラー層の前記第１基材とは反対側に設けられた第２基材と、
光透過性を有し、前記ハーフミラー層と前記第２基材との間に設けられ、前記ハーフミラー層と前記第２基材とを接合する接合層と、を備える光学性積層体を製造する光学性積層体の製造方法であって、
前記第１基材の前記ハーフミラー層とは反対の面側に第１保護層を設け、前記第２基材の前記接着剤層とは反対の面側に第２保護層を設け、この状態で前記光学性積層体をその厚さ方向に刃を入れて打ち抜く工程を有し、
前記第１保護層の２５℃における引張貯蔵弾性率をＥ１とし、前記第２保護層の２５℃における引張貯蔵弾性率をＥ２とし、前記第１基材の２５℃における引張貯蔵弾性率をｅ１とし、前記第２基材の２５℃における引張貯蔵弾性率をｅ２としたとき、Ｅ１＜ｅ１、かつ、Ｅ２＜ｅ２を満足することを特徴とする光学性積層体の製造方法。
【０００９】
（２）  ｅ１−Ｅ１およびｅ２−Ｅ２は、０．４ＧＰａ以上２ＧＰａ以下である上記（１）に記載の光学性積層体の製造方法。
【００１０】
（３）  前記Ｅ１および前記Ｅ２は、０．５ＧＰａ以上２ＧＰａ以下である上記（１）または（２）に記載の光学性積層体の製造方法。
【００１１】
（４）  前記第１保護層および前記第２保護層の厚さは、１０μｍ以上２００μｍ以下である上記（１）ないし（３）のいずれかに記載の光学性積層体の製造方法。
【００１２】
（５）  前記接合層の２５℃における引張貯蔵弾性率は、１０ＭＰａ以下である上記（４）に記載の光学性積層体の製造方法。
【発明の効果】
【００１３】
本発明によれば、製造時および製造後にハーフミラー層を保護することができ、優れた光学特性を有する光学性積層体を製造することができる。
【図面の簡単な説明】
【００１４】
【図１】図１は、本発明の光学性積層体の製造方法により製造される光学性積層体を備えるサングラスの斜視図である。
【図２】図２は、本発明の光学性積層体の製造方法により製造される光学性積層体を備えるサンバイザーの斜視図である。
【図３】図３は、本発明の光学性積層体の製造方法により製造される光学性積層体の拡大断面図である。
【図４】図４は、本発明の光学性積層体の製造方法を説明するための断面図であって、ハーフミラー層形成工程を示す図である。
【図５】図５は、本発明の光学性積層体の製造方法を説明するための断面図であって、接着剤層塗布工程を示す図である。
【図６】図６は、本発明の光学性積層体の製造方法を説明するための断面図であって、接合工程を示す図である。
【図７】図７は、本発明の光学性積層体の製造方法を説明するための断面図であって、第１保護層および第２保護層を積層する積層工程を示す図である。
【図８】図８は、本発明の光学性積層体の製造方法を説明するための断面図であって、打ち抜き工程を示す図である。
【図９】図９は、本発明の光学性積層体の製造方法を説明するための断面図であって、打ち抜き工程を示す図である。
【発明を実施するための形態】
【００１５】
以下、本発明の光学性積層体の製造方法を添付図面に示す好適な実施形態に基づいて詳細に説明する。
【００１６】
＜実施形態＞
図１は、本発明の光学性積層体の製造方法により製造される光学性積層体を備えるサングラスの斜視図である。図２は、本発明の光学性積層体の製造方法により製造される光学性積層体を備えるサンバイザーの斜視図である。図３は、本発明の光学性積層体の製造方法により製造される光学性積層体の拡大断面図である。
【００１７】
なお、図１において、サングラスを使用者の頭部に装着した際に、レンズの使用者の目側の面を裏側の面と言い、その反対側の面を表側の面とも言う。すなわち、図３では、左側の面が「表側の面」であり、右側の面が「裏側の面」である。また、図３〜図９では、光学性積層体の厚さ方向を誇張して図示しているが、実際の寸法とは大きく異なる。
【００１８】
光学性積層体１００は、図１に示すサングラス（光学部品１）のレンズ４や、図２に示すサンバイザー（光学部品１’）の光透過性部材７に積層されて用いられる。なお、光学性積層体１００は、レンズ４等に積層される以前は、図７に示すように、保護層７０および保護層８０に両面が覆われており保護された状態となっている。
【００１９】
図１に示すように、サングラス（光学部品１）は、使用者の頭部に装着されるフレーム２と、フレーム２に固定された光学性積層体付レンズ３（光学部品）とを備えている。なお、本明細書中においては、「レンズ」とは、集光機能を有するもの、集光機能を有していないものの双方を含む。
【００２０】
図１に示すように、フレーム２は、使用者の頭部に装着されるものであり、リム部２１と、ブリッジ部２２と、使用者の耳に掛けられるテンプル部２３と、ノーズパッド部２４を有している。各リム部２１は、リング状をなしており、内側に光学性積層体付レンズ３が装着される部分である。
【００２１】
光学性積層体付レンズ３は、光学性積層体１００と、レンズ４とを有し、レンズ４の表側の面上に光学性積層体１００が接合されたものである。これにより、後述する光学性積層体１００の利点を享受しつつ、サングラスとしての機能を発揮することができる。
【００２２】
ブリッジ部２２は、各リム部２１を連結する部分である。テンプル部２３は、つる状をなし、各リム部２１の縁部に連結されている。このテンプル部２３は、使用者の耳に掛けられる部分である。ノーズパッド部２４は、サングラス（光学部品１）を使用者の頭部に装着した装着状態において、使用者の鼻と当接する部分である。これにより、装着状態を安定的に維持することができる。
【００２３】
なお、フレーム２の形状は、使用者の頭部に装着することができるものであれば、図示のものに限定されない。
【００２４】
図２に示すように、サンバイザー（光学部品１’）は、使用者の頭部に装着されるリング状の装着部５と、装着部５の前方に設けられたツバ６とを有している。ツバ６は、光透過性部材７（基材）と、光透過性部材７の上面に設けられた光学性積層体１００とを有する。これにより、後述する光学性積層体１００の利点を享受しつつ、サンバイザーとしての機能を発揮することができる。
【００２５】
なお、レンズ４および光透過性部材７の構成材料としては、光透過性を有していれば、特に限定されず、例えば、各種熱可塑性樹脂や、熱硬化性樹脂、光硬化性樹脂等の各種硬化性樹脂の各種樹脂材料や、各種ガラス材料や、各種結晶材料等が挙げられるが、ポリカーボネートであるのが好ましい。光学性積層体１００の第２基材２０は、後述するように、ポリカーボネートで構成されることがあり、この場合、レンズ４または光透過性部材７と、光学性積層体１００との密着性を高めることができる。
【００２６】
上記樹脂材料としては、例えば、ポリエチレン、ポリプロピレン、エチレン−プロピレン共重合体等のポリオレフィン、ポリ塩化ビニル、ポリスチレン、ポリアミド、ポリイミド、ポリカーボネート、ポリ−（４−メチルペンテン−１）、アイオノマー、アクリル系樹脂、ポリメチルメタクリレート、アクリロニトリル−ブタジエン−スチレン共重合体（ＡＢＳ樹脂）、アクリロニトリル−スチレン共重合体（ＡＳ樹脂）、ブタジエン−スチレン共重合体、ポリエチレンテレフタレート（ＰＥＴ）、ポリブチレンテレフタレート（ＰＢＴ）等のポリエステル、ポリエーテル、ポリエーテルケトン（ＰＥＫ）、ポリエーテルエーテルケトン（ＰＥＥＫ）、ポリエーテルイミド、ポリアセタール（ＰＯＭ）、ポリフェニレンオキシド、ポリサルフォン、ポリエーテルサルフォン、ポリフェニレンサルファイド、ポリアリレート、芳香族ポリエステル（液晶ポリマー）、ポリテトラフルオロエチレン、ポリフッ化ビニリデン、その他フッ素系樹脂、エポキシ樹脂、フェノール樹脂、ユリア樹脂、メラミン樹脂、シリコーン樹脂、ポリウレタン等、またはこれらを主とする共重合体、ブレンド体、ポリマーアロイ等が挙げられ、これらのうちの１種または２種以上を組み合わせて用いることができる。
【００２７】
また、上記ガラス材料としては、光透過性を有していれば特に限定されず、例えば、ソーダガラス、結晶性ガラス、石英ガラス、鉛ガラス、カリウムガラス、ホウケイ酸ガラス、無アルカリガラス等が挙げられる。
【００２８】
また、上記結晶材料としては、光透過性を有していれば特に限定されず、例えば、サファイア、水晶等が挙げられる。また、レンズ４または光透過性部材７の厚さは、特に限定されず、例えば、０．５ｍｍ以上５．０ｍｍ以下であるのが好ましく、１．０ｍｍ以上３．０ｍｍ以下であるのがより好ましい。これにより、比較的高い強度と、軽量化とを両立することができる。
【００２９】
以下、光学性積層体１００について詳細に説明する。なお、以下では、レンズ４（基材）上に積層した場合について代表的に説明する。
【００３０】
図３に示すように、光学性積層体１００は、第１基材１０と、第２基材２０と、これらの間に設けられたハーフミラー層３０（光学多層膜）と、ハーフミラー層３０と第２基材２０との間に設けられた接着剤層４０と、第１基材１０とハーフミラー層３０との間に設けられたコート層６０（下地層）とを有する積層体で構成されている。
【００３１】
また、光学性積層体１００は、可撓性を有している。これにより、レンズ４が湾曲した形状であっても、その湾曲に追従して光学性積層体１００を積層することができる。
【００３２】
（第１基材および第２基材）
第１基材１０および第２基材２０は、ハーフミラー層３０を支持するとともに保護する機能を有している。
【００３３】
第１基材１０および第２基材２０は、光透過性（可視光透過性）を有する材料で構成されている。第１基材１０および第２基材２０の構成材料としては、特に限定されないが、例えば、アクリル系樹脂、メタクリル系樹脂、ポリカーボネート、ポリスチレン、エポキシ系樹脂やオキセタン系樹脂のような環状エーテル系樹脂、ポリアミド、ポリイミド、ポリベンゾオキサゾール、ポリシラン、ポリシラザン、シリコーン系樹脂、フッ素系樹脂、ポリウレタン、ポリオレフィン系樹脂、ポリブタジエン、ポリイソプレン、ポリクロロプレン、ＰＥＴやＰＢＴのようなポリエステル、ポリエチレンサクシネート、ポリサルフォン、ポリエーテル、ベンゾシクロブテン系樹脂やノルボルネン系樹脂等の環状オレフィン系樹脂等が挙げられ、これらのうちの１種または２種以上を組み合わせて（ポリマーアロイ、ポリマーブレンド（混合物）、共重合体等として）用いることができる。
【００３４】
これらの中でも、ポリカーボネートを用いることにより、光学性積層体１００の耐熱性および耐摩擦性を優れたものとすることができる。また、ポリアミド系樹脂を用いることにより、耐衝撃性および耐薬品性を優れたものとすることができる。
【００３５】
なお、第１基材１０および第２基材２０は、構成材料が同じであってもよく、異なっていてもよい。
【００３６】
第１基材１０および第２基材２０の厚さは、同じであってもよく、異なっていてもよく、例えば、０．０５ｍｍ以上１ｍｍ以下であるのが好ましく、０．０６ｍｍ以上０．８ｍｍ以下であるのがより好ましい。
【００３７】
また、第１基材１０および第２基材２０の色は、無色であっても、赤色、青色、黄色等、如何なる色であってもよい。
【００３８】
これらの色の選択は、第１基材１０および第２基材２０の少なくとも一方に染料または顔料を含有させることにより可能になる。この染料としては、例えば、酸性染料、直接染料、反応性染料、および塩基性染料等が挙げられ、これらから選択される１種または２種以上を組み合わせて用いることができる。
【００３９】
染料の具体例としては、例えば、Ｃ．Ｉ．アシッドイエロー  １７，２３，４２，４４，７９，１４２、Ｃ．Ｉ．アシッドレッド  ５２，８０，８２，２４９，２５４，２８９、Ｃ．Ｉ．アシッドブルー  ９，４５，２４９、Ｃ．Ｉ．アシッドブラック  １，２，２４，９４、Ｃ．Ｉ．フードブラック  １，２、Ｃ．Ｉ．ダイレクトイエロー  １，１２，２４，３３，５０，５５，５８，８６，１３２，１４２，１４４，１７３、Ｃ．Ｉ．ダイレクトレッド  １，４，９，８０，８１，２２５，２２７、Ｃ．Ｉ．ダイレクトブルー  １，２，１５，７１，８６，８７，９８，１６５，１９９，２０２、Ｃ．Ｉ．ダイレクトブラック  １９，３８，５１，７１，１５４，１６８，１７１，１９５、Ｃ．Ｉ．リアクティブレッド  １４，３２，５５，７９，２４９、Ｃ．Ｉ．リアクティブブラック  ３，４，３５等が挙げられる。
【００４０】
（ハーフミラー層）
ハーフミラー層３０は、第１基材１０と第２基材２０との間に設けられ、入射する光の一部を透過し、残部を反射させる機能を有する、いわゆる、ハーフミラー機能を有する層である。
【００４１】
ハーフミラー層３０は、高屈折率層３１と、高屈折率層３１よりも光屈折率が低い低屈折率層３２と、を有している。図示の構成では、表側（第１基材１０側）から、高屈折率層３１および低屈折率層３２の順で積層されている。
【００４２】
高屈折率層３１および低屈折率層３２は、例えば、抵抗加熱法、電子ビーム加熱法（ＥＢ法）等の真空蒸着等により成膜された蒸着膜であり、ハーフミラー層３０はこれらの積層体である。
【００４３】
また、高屈折率層３１および低屈折率層３２の構成材料としては、例えば、ＳｉＯ2、ＳｉＯ、ＴｉＯ２、ＴｉＯ、Ｔｉ2Ｏ3、Ｔｉ2Ｏ5、Ａｌ2Ｏ3、ＴａＯ2、Ｔａ2Ｏ5、ＮｄＯ2、ＮｂＯ、Ｎｂ2Ｏ3、ＮｂＯ2、Ｎｂ2Ｏ5、ＣｅＯ2、ＭｇＯ、Ｙ2Ｏ3、ＳｎＯ2、ＷＯ3、ＨｆＯ2、ＺｒＯ2、Ｓｃ２Ｏ３、ＣｒＯ、Ｃｒ２Ｏ３、Ｉｎ２Ｏ３、Ｌａ２Ｏ３、ＣａＦ２、ＭｇＦ2、Ｎａ３ＡｌＦ６、ＡｌＦ３、ＢａＦ３、ＣｅＦ３、ＣａＦ２、ＬａＦ２、ＬｉＦ、Ｎａ５Ａｌ３Ｆ１４、ＮｄＦ３、ＹＦ３等の酸化物またはフッ化物や、Ｉｎ、Ｃｒ、Ｔｉ、Ｎｉ、Ａｕ、Ｃｕ、Ｓｎ、Ｚｒ、Ａｌ等の金属材料が挙げられる。
【００４４】
高屈折率層３１の構成材料は、上記金属材料の中では、Ｃｒ、Ｚｒであるのが好ましい。一方、低屈折率層３２の構成材料は、上記金属材料の中では、Ｉｎであるのが好ましい。これにより、高屈折率層３１の屈折率を、低屈折率層３２よりも高くすることができる。よって、後述するように、ハーフミラー層３０は、ハーフミラー機能を有するものとなる。さらに、ハーフミラー層３０の曲げ性を高める、すなわち、クラックを生じにくくすることができる。
【００４５】
高屈折率層３１の構成材料は、上記酸化物の中では、Ｔａ２Ｏ５、ＨｆＯ２、ＺｒＯ２、Ｙ２Ｏ３、Ｓｃ２Ｏ３、ＣｅＯ２であるのが好ましく、ＺｒＯ２、ＣｅＯ２であるのがさらに好ましい。一方、低屈折率層３２の構成材料は、上記酸化物の中では、例えば、ＳｉＯ、ＳｉＯ２、ＭｇＦ２、ＣａＦ２、Ｎａ３ＡｌＦ６、Ｎａ５Ａｌ３Ｆ１４であるのが好ましい。これにより、高屈折率層３１の屈折率を、低屈折率層３２よりも高くすることができる。よって、後述するように、ハーフミラー層３０は、ハーフミラー機能を有するものとなる。
【００４６】
なお、ハーフミラー層３０の構成材料として、例えば、Ａｕ、Ｃｕ、Ｉｎ等単層の金属膜で構成することもできる。単層の場合、ハーフミラー層３０の厚さを可及的に薄くすることができ、後述する打ち抜き工程や、曲げ加工時等にハーフミラー層３０にクラックが生じたりするのを抑制することができる。また、上述したようにハーフミラー層３０を複数層（多層膜）とすることで様々な反射色を再現することができ、デザイン性に優れる。
【００４７】
また、高屈折率層３１および低屈折率層３２の厚さ（物理厚さ）は、それぞれ、同じであってもよく、異なっていてもよいが、１ｎｍ以上２００ｎｍ以下であるのが好ましく、１．５ｎｍ以上１５０ｎｍ以下であるのがより好ましい。
【００４８】
高屈折率層３１および低屈折率層３２の厚さ（光学厚さ：５００ｎｍの波長に対して）は、０．００２／４λｎｍ以上０．４／４λｎｍ以下であるのが好ましく、０．００３／４λｎｍ以上０．３／４λｎｍ以下であるのがより好ましい。
【００４９】
高屈折率層３１および低屈折率層３２をこのような厚さとすることにより、ハーフミラー層３０は、ハーフミラーとしての効果を十分に発揮することができる。
【００５０】
また、ハーフミラー層３０の総厚（高屈折率層３１および低屈折率層３２の厚さの和）は、５ｎｍ以上５００ｎｍ以下であるのが好ましく、７．５ｎｍ以上４５０ｎｍ以下であるのがより好ましく、１０ｎｍ以上４００ｎｍ以下であるのがさらに好ましく、１２ｎｍ以上３８０ｎｍ以下であるのが特に好ましい。これにより、ハーフミラー層３０は、ハーフミラーとしての効果を十分に発揮することができるとともに、曲げ変形した際にハーフミラー層３０にクラックが生じてしまうのを防止することができる。
【００５１】
ハーフミラー層３０の総厚が薄すぎた場合、ハーフミラー層３０は、ハーフミラーとしての効果を十分に発揮することができず、意匠性が低下する可能性がある。一方、ハーフミラー層３０の総厚が厚すぎた場合、曲率半径が１３０．８ｍｍ以上の曲面に光学性積層体１００を追従させた場合、ハーフミラー層３０にクラックが生じてしまう可能性がある。
【００５２】
なお、ハーフミラー層３０の総厚とは、ハーフミラー層３０の平均厚さのことを言う。この平均厚さは、例えば、基材の断面を露出させＳＥＭまたはＴＥＭを用いて求めた値とすることができる。
【００５３】
ハーフミラー層３０の総厚が５ｎｍよりも薄かった場合、ハーフミラー層３０は、ハーフミラーとしての効果を十分に発揮することができず、意匠性が低下する可能性がある。一方、ハーフミラー層３０の総厚が５００ｎｍよりも厚かった場合、曲率半径が１３０．８ｍｍ以上の曲面に光学性積層体１００を追従させた場合、ハーフミラー層３０にクラックが生じてしまう可能性がある。
【００５４】
また、高屈折率層３１と低屈折率層３２との屈折率差（光屈折率差）は、０．３以上２以下であるのが好ましく、０．４以上１．５以下であるのがより好ましい。これにより、本発明の効果をより顕著に得られる。
【００５５】
このような屈折率の差は、例えば、高屈折率層３１および低屈折率層３２の構成材料を異ならせることにより発現することができる。これにより、上記のような屈折率の関係を比較的容易に得ることができる。
【００５６】
また、高屈折率層３１は、主としてＣｒで構成され、低屈折率層３２は、主としてＳｉＯ２で構成されているのが好ましい。これにより、上記のような屈折率の関係をより確実に得ることができる。
【００５７】
また、高屈折率層３１と第１基材１０との屈折率差は、０．２以上１．５以下であるのが好ましく、０．３以上１．４以下であるのがより好ましい。これにより、ハーフミラー層３０は、ハーフミラー層としての機能を十分に発揮することができる。
【００５８】
また、低屈折率層３２と接着剤層４０との屈折率差は、０．０５以上０．３以下であるのが好ましく、０．１以上０．２８以下であるのがより好ましい。これにより、ハーフミラー層３０は、ハーフミラー層としての機能を十分に発揮することができる。
【００５９】
（コート層）
コート層６０は、第１基材１０とハーフミラー層３０との間に設けられており、第１基材１０とハーフミラー層３０との密着性を高める機能を有する。
【００６０】
コート層６０の構成材料としては、上記効果を有していれば、特に限定されず、例えば、ウレタンアクリレート等のアクリレート、シリコーン、シランカップリング剤等が挙げられる。
【００６１】
これらの中でも、アクリレートであるのが好ましい。これにより、第１基材１０とハーフミラー層３０との密着性をより効果的に高めることができる。
【００６２】
コート層６０の厚さは、０．１μｍ以上１００μｍ以下であるのが好ましく、１μｍ以上２０μｍ以下であるのがより好ましい。これにより、後述する本発明の効果をより効果的に得ることができる。
【００６３】
（接着剤層）
接着剤層４０（接合層）は、第２基材２０と、ハーフミラー層３０との間に設けられ、第２基材２０とハーフミラー層３０とを接合する機能を有する。
【００６４】
接着剤層４０は、光透過性を有する接着剤により構成されている。この接着剤としては、例えば、シリコーン系、ウレタン樹脂系、エポキシ系、ポリオレフィン系、塩素化ポリオレフィン系、アクリル系、シアノアクリレート系、ゴム系、ポリエステル系、ポリイミド系、フェノール系等の接着剤が挙げられる。これにより、接合強度を十分に確保することができる。
【００６５】
これらの中でも、接着剤層４０は、シリコーン系接着剤またはウレタン樹脂系接着剤により構成されているのが好ましい。これにより、光学性積層体１００を所望の形状に打抜き後、熱曲げを行い、インジェクション成形によりレンズ４と接合する際に、高温のインジェクション樹脂の熱による接着剤層４０の劣化を防止することが出来る。
【００６６】
さらには、接着剤層４０は、シリル化ウレタン樹脂系の接着剤により構成されているのが好ましい。これにより、硬化時にガスが発生するのを防止することができる。特に、ハーフミラー層３０は、ガスバリア性が比較的高いため、接着剤層４０に気泡の残存が発生しやすいが、シリル化ウレタン樹脂系の接着剤を用いた場合、この気泡の残存を防止することができる。
【００６７】
また、接着剤による接着は、液状接着剤を熱、ＵＶ、湿気などにより硬化させる方式、溶剤添加により液状となっている接着剤を乾燥（脱溶剤）した後に、熱、ＵＶ、湿気などにより硬化させる方式、接着シートをホットメルト、感圧、ＵＶなどにより貼り合わせる方式などが挙げられる。
【００６８】
接着剤層４０の２５℃における引張貯蔵弾性率は、コート層６０の引張貯蔵弾性率よりも低いのが好ましく、具体的には、１０ＭＰａ以下、特に、０．０１ＭＰａ以上１０ＭＰａ以下であるのが好ましく、０．１ＭＰａ以上９ＭＰａ以下であるのがより好ましい。
【００６９】
接着剤層４０の厚さは、特に限定されず、例えば、１μｍ以上３００μｍ以下であるのが好ましく、５μｍ以上２００μｍ以下であるのがより好ましい。
【００７０】
このような接着剤層４０により、第２基材２０とハーフミラー層３０とを良好に接合することができるとともに、後述する本発明の効果を十分に発揮することができる。
【００７１】
以上説明したような光学性積層体１００では、ハーフミラー層３０が表面（光学性積層体１００の上面または下面）に露出していないため、ハーフミラー層３０が摩耗したり、傷付いたりするのを防止することができる。よって、優れた光学特性を長期にわたって発揮することができる。
【００７２】
なお、光学性積層体１００の総厚は、特に限定されないが、０．１ｍｍ以上２．０ｍｍ以下であるのが好ましく、０．１２ｍｍ以上１．８ｍｍ以下であるのがより好ましい。これにより、レンズ４の湾曲面に確実に追従して貼着することができる。
【００７３】
また、接着剤層４０（第１の接合層）と第２基材２０の間に偏光層および第２の接合層を設けても良い。これにより偏光機能を付与することができる。
【００７４】
上記偏光層は、入射光（偏光していない自然光）から、所定の一方向に偏光面をもつ直線偏光を取出す機能を有している。これにより、光学性積層体１００を介して目に入射する入射光は、偏光されたものとなる。
【００７５】
偏光層の偏光度は、特に限定されないが、例えば、５０％以上、１００％以下であるのが好ましく、８０％以上、１００％以下であるのがより好ましい。また、偏光層の可視光線透過率は、特に限定されないが、例えば、５％以上６０％以下であるのが好ましく、１０％以上５０％以下であるのがより好ましい。
【００７６】
このような偏光層の構成材料としては、上記機能を有するものであれば特に限定されないが、例えば、ポリビニルアルコール（ＰＶＡ）、部分ホルマール化ポリビニルアルコール、ポリエチレンビニルアルコール、ポリビニルブチラール、ポリカーボネート、エチレン−酢酸ビニル共重合体部分ケン価物等で構成された高分子フィルムに、ヨウ素や二色性染料等の二色性物質を吸着、染色させ、一軸延伸したもの、ポリビニルアルコールの脱水処理物やポリ塩化ビニルの脱塩酸処理物等のポリエン系配向フィルム等が挙げられる。
【００７７】
これらの中でも、偏光層は、ポリビニルアルコール（ＰＶＡ）を主材料とした高分子フィルムに、ヨウ素または二色性染料を吸着、染色させ、一軸延伸したものが好ましい。ポリビニルアルコール（ＰＶＡ）は、透明性、耐熱性、染色剤であるヨウ素または二色性染料との親和性、延伸時の配向性のいずれもが優れた材料である。したがって、ＰＶＡを主材料とする偏光層は、耐熱性に優れたものとなるとともに、偏光能に優れたものとなる。
【００７８】
なお、上記二色性染料としては、例えば、クロラチンファストレッド、コンゴーレッド、ブリリアントブルー６Ｂ、ベンゾパープリン、クロラゾールブラックＢＨ、ダイレクトブルー２Ｂ、ジアミングリーン、クリソフェノン、シリウスイエロー、ダイレクトファーストレッド、アシドブラックなどが挙げられる。
【００７９】
この偏光層の厚さは、特に限定されず、例えば、５μｍ以上６０μｍ以下であるのが好ましく、１０μｍ以上４０μｍ以下であるのがより好ましい。
【００８０】
次に、光学性積層体１００の製造方法（本発明の光学性積層体の製造方法）について説明する。
【００８１】
図４は、本発明の光学性積層体の製造方法を説明するための断面図であって、ハーフミラー層形成工程を示す図である。図５は、本発明の光学性積層体の製造方法を説明するための断面図であって、接着剤層塗布工程を示す図である。図６は、本発明の光学性積層体の製造方法を説明するための断面図であって、接合工程を示す図である。図７は、本発明の光学性積層体の製造方法を説明するための断面図であって、第１保護層および第２保護層を積層する積層工程を示す図である。図８は、本発明の光学性積層体の製造方法を説明するための断面図であって、打ち抜き工程を示す図である。図９は、本発明の光学性積層体の製造方法を説明するための断面図であって、打ち抜き工程を示す図である。
【００８２】
本発明の光学性積層体の製造方法は、用意工程と、ハーフミラー層形成工程と、接着剤層塗布工程と、接合工程と、保護層積層工程と、打ち抜き工程と、を有している。
【００８３】
（１）用意工程
まず、前述したような第１基材１０および第２基材２０を用意するとともに、液状の接着剤５０を用意する。液状の接着剤５０は、硬化することにより、接着剤層４０となる。
【００８４】
また、液状の接着剤５０としては、前述したようなもの挙げられる。また、液状の接着剤５０の粘度は、０．０１Ｐａ・ｓ以上１０００Ｐａ・ｓ以下であるのが好ましく、０．１Ｐａ・ｓ以上５００Ｐａ・ｓ以下であるのがより好ましい。これにより、厚さの制御が容易となる。
【００８５】
（２）ハーフミラー層形成工程
まず、図４に示すように、第１基材１０の一方の面上にコート層６０を形成する。コート層６０の形成方法としては、液状のコート層形成用材料を塗布して硬化させる方法等が挙げられる。
【００８６】
次に、第１基材１０のコート層６０が形成された面上に高屈折率層３１および低屈折率層３２を順次積層する。これにより、第１基材１０とハーフミラー層３０とが積層された第１積層体１００Ａを得ることができる。
【００８７】
この積層方法としては、蒸着法やスパッタリング法等の任意の方法を用いることができる。
【００８８】
また、図示の構成では、ハーフミラー層３０は、高屈折率層３１および低屈折率層３２が１層ずつ積層された２層構成であるが、３層以上積層してもよい。
【００８９】
（３）接着剤層塗布工程
次に、図５に示すように、第２基材２０の一方の面上に、接着剤５０を塗布する。これにより、第２基材２０と接着剤５０とが積層された第２積層体１００Ｂを得ることができる。また、接着剤５０の塗布した厚さ、すなわち、乾燥前の厚さ（平均厚さ）は、１μｍ以上３００μｍ以下であるのが好ましく、５μｍ以上１００μｍ以下であるのがより好ましい。これにより、接着剤５０を乾燥させた後、上述したような厚さを有する接着剤層４０を得ることができる。
【００９０】
（４）接合工程
次いで、乾燥させる前に、接着剤５０とハーフミラー層３０とが接触するように、第１積層体１００Ａと第２積層体１００Ｂとを積層する。そして、積層した状態で接着剤５０を乾燥させることにより、図６に示すように、光学性積層体１００を得ることができる。また、さらに、乾燥した接着剤を硬化させてもよい。
【００９１】
（５）保護層積層工程
そして、図７に示すように、光学性積層体１００の両面側にそれぞれ保護層７０（第１保護）および保護層８０（第２保護層）を積層する。具体的には、第１基材１０のハーフミラー層３０と反対側の面上に保護層７０を積層するとともに、第２基材２０の接着剤層４０と反対側の面上に保護層８０を積層する。
【００９２】
また、保護層７０の２５℃における引張貯蔵弾性率をＥ１とし、保護層８０の２５℃における引張貯蔵弾性率をＥ２とし、第１基材１０の２５℃における引張貯蔵弾性率をｅ１とし、第２基材２０の２５℃における引張貯蔵弾性率をｅ２としたとき、Ｅ１＜ｅ１、かつ、Ｅ２＜ｅ２を満足する。すなわち、保護層７０は、第１基材１０よりも２５℃における引張貯蔵弾性率が小さく、保護層８０は、第２基材２０よりも２５℃における引張貯蔵弾性率が小さい。
【００９３】
保護層７０および保護層８０としては、単層であってもよく、複数層が積層された積層体であってもよいが、後述する打ち抜き工程後に光学性積層体１００から分離（剥離）可能なマスキングフィルムであるのが好ましい。これにより、打ち抜き工程後、光学性積層体１００をレンズ４に積層するまでの間、光学性積層体１００を保護することができ、その後必要に応じて破棄することができる。
【００９４】
保護層７０および保護層８０が、単層の場合、構成材料として、例えば、ポリエチレンテレフタレート等のポリエステル、ポリエチレン、ポリプロピレン等のポリオレフィン、ポリ塩化ビニル、ポリカーボネート、アクリル樹脂、ポリスチレン等の樹脂等が挙げられる。この場合、保護層７０および保護層８０を例えばラミネートにより光学性積層体１００に積層することができる。
【００９５】
保護層７０および保護層８０が、複数層である場合、基材層と再剥離可能な粘着剤層とを有する２層構造とすることができる。基材層の構成材料としては、例えば、ポリエチレンテレフタレート等のポリエステル、ポリエチレン、ポリプロピレン等のポリオレフィン、ポリ塩化ビニル、ポリカーボネート、アクリル樹脂、ポリスチレン等の樹脂材料を用いることができる。また、粘着剤層を構成する粘着剤は、特に限定されないが、アクリル系粘着剤、ウレタン系粘着剤、ゴム系粘着剤、ポリエステル系粘着剤、シリコーン系粘着剤、およびポリビニルエーテル系粘着剤等が挙げられる。これらの中でも、粘着剤層を構成する粘着剤は、アクリル系粘着剤、ウレタン系粘着剤、およびゴム系粘着剤からなる群から選択される少なくともいずれかであることが好ましい。これにより、光学性積層体１００に積層した後、再剥離を行うことができ、さらに、光学性積層体１００への糊残りも少ない。
【００９６】
なお、保護層７０（保護層８０についても同様）が、複数層である場合には、２５℃における引張貯蔵弾性率が高い方の層が、保護層７０（保護層８０についても同様）のＥ１（Ｅ２）とすることとする。
【００９７】
ｅ１−Ｅ１およびｅ２−Ｅ２は、０．４ＧＰａ以上２ＧＰａ以下であるのが好ましく、０．６ＧＰａ以上１．６ＧＰａ以下であるのがより好ましい。これにより、以下に述べる本発明の効果をより顕著に得られる。
【００９８】
保護層７０および保護層８０の２５℃における引張貯蔵弾性率Ｅ１およびＥ２は、０．５ＧＰａ以上２ＧＰａ以下であるのが好ましく、０．８ＧＰａ以上１．８ＧＰａ以下であるのがより好ましい。これにより、以下に述べる効果をより顕著に得られる。
【００９９】
保護層７０および保護層８０の厚さは、１０μｍ以上２００μｍ以下であるのが好ましく、２０μｍ以上１００μｍ以下であるのがより好ましい。これにより、以下に述べる本発明の効果をより顕著に得られる。
【０１００】
また、保護層７０および保護層８０の２５℃における引張貯蔵弾性率Ｅ１およびＥ２は、同じであってもよく、異なっていてもよいが、Ｅ１＞Ｅ２であるのが好ましい。これにより、後述する打ち抜き工程において、第２基材２０側から打ち抜いた場合、接着剤層４０が介在していることの効果との相乗効果で、本発明の効果をより顕著に発揮することができる。
【０１０１】
（６）打ち抜き工程
図７および図８に示すように、台座８００上に光学性積層体１００を載置し、刃７００を用いて光学性積層体１００を所定の形状に打ち抜く。なお、本工程で用いる刃７００は、リング状をなし、内周面７０２と、内周面７０２に対し外周側の刃面７０１とを有する。刃面７０１は、例えば、片刃、両刃、片二段刃、両二段刃等で構成されている。
【０１０２】
この刃７００を光学性積層体１００の一方の面側から他方の面側に向って貫通させるように打ち抜くことにより、刃７００のリング形状の内側に対応した形状、すなわち、内周面７０２に囲まれる形状の光学性積層体１００を得ることができる。
【０１０３】
ここで、本工程では、台座８００に光学性積層体１００を配置する際、どちらの面が台座８００に位置するように配置しても、台座８００と反対側には保護層７０および保護層８０のいずれかが位置している。すなわち、光学性積層体１００の両面が保護層７０および保護層８０に覆われているため、本工程では、保護層７０および保護層８０のいずれかが最初に刃７００と接触する。これにより、刃７００が光学性積層体１００と接触する際、保護層７０または保護層８０がクッション材となり、光学性積層体１００と刃７００とが接触する際の衝撃を吸収することができる。よって、光学性積層体１００と刃７００とが接触する際の衝撃が、光学性積層体１００にダイレクトに伝わるのを緩和することができる。従って、光学性積層体１００と刃７００が接触する際にハーフミラー層３０にクラックが生じたり、剥離してしまったりするのを防止することができる。その結果、光学特性の高い光学性積層体１００を製造することができる。
【０１０４】
また、図示の構成では、保護層８０側から打ち抜く。すなわち、本工程では、光学性積層体１００を、保護層７０が台座８００と接触するように載置して、保護層８０側からその厚さ方向に刃７００を入れて打ち抜く。すなわち、第２基材２０、接着剤層４０、ハーフミラー層３０、コート層６０および第１基材１０の順で光学性積層体１００を切断する。これにより、刃７００が光学性積層体１００を切断しているとき、保護層８０が前述したようにクッション材として機能するとともに、刃７００がハーフミラー層３０と接触する際、ハーフミラー層３０の上側に位置する接着剤層４０もクッション材となり、ハーフミラー層３０と刃７００が接触する際の衝撃を吸収することができる。よって、ハーフミラー層３０と刃７００が接触する際の衝撃がハーフミラー層３０にダイレクトに伝わるのをより効果的に緩和することができる。その結果、ハーフミラー層３０にクラックが生じたり、ハーフミラー層３０が剥離してしまったりするのを防止することができる。
【０１０５】
また、接着剤層４０の２５℃における引張貯蔵弾性率を前述したような数値範囲に設定することにより、十分な緩衝作用を発揮することができ、本発明の効果をより確実に得ることができる。
【０１０６】
接着剤層４０の２５℃における引張貯蔵弾性率が高すぎると、本発明の効果を得ることはできるが、薄れる可能性がある。一方、接着剤層４０の２５℃における引張貯蔵弾性率が低すぎると、ハーフミラー層３０と第２基材２０との接合強度が不十分となる可能性がある。
【０１０７】
また、接着剤層４０の厚さを前述したような数値範囲に設定することにより、十分な緩衝作用を発揮することができ、本発明の効果をより確実に得ることができる。接着剤層４０の厚さが厚すぎると、光学性積層体１００の厚さが過剰に厚くなってしまう可能性がある。一方、接着剤層４０の厚さが薄すぎると、ハーフミラー層３０と第２基材２０との接合強度が不十分となる可能性がある。
【０１０８】
また、このような本工程では、保護層８０、接着剤層４０、ハーフミラー層３０およびコート層６０の順で切断する構成であるため、ハーフミラー層３０と刃７００が接触する際の衝撃を、ハーフミラー層３０を介してコート層６０においても吸収することができる。よって、上記効果をより効果的に得られる。
【０１０９】
また、コート層６０の２５℃における引張貯蔵弾性率を前述したような数値範囲に設定することにより、十分な緩衝作用を発揮することができ、本発明の効果をより効果的に得ることができる。
【０１１０】
また、コート層６０の厚さを前述したような数値範囲に設定することにより、十分な緩衝作用を発揮することができ、本発明の効果をより効果的に得ることができる。
【０１１１】
また、刃７００では、外周部に刃面７０１が形成されていることにより、打ち抜かれた光学性積層体１００の端面を可及的に厚さ方向と平行にすることができる。
【０１１２】
また、刃７００は、図８に示すように、先端角度θが１０°以上７０°以下であるのが好ましく、２０°以上６０°以下であるのがより好ましい。これにより、本発明の効果をより顕著に得ることができる。なお、このような先端角度θの好ましい値は、両刃でも同様である。
【０１１３】
また、刃７００の打ち抜く速度（１分間あたりの打ち抜き数）は、１０ｓｐｍ以上２００ｓｐｍ以下であるのが好ましく、２０ｓｐｍ以上１５０ｓｐｍ以下であるのがより好ましい。これにより、本発明の効果をより顕著に得ることができる。
【０１１４】
以上説明したように、本発明の光学性積層体の製造方法は、光透過性を有する第１基材１０と、第１基材１０に積層され、入射する光の一部を透過し、残部を反射させるハーフミラー層３０と、光透過性を有し、ハーフミラー層３０の第１基材１０とは反対側に設けられた第２基材２０と、光透過性を有し、ハーフミラー層３０と第２基材２０との間に設けられ、ハーフミラー層３０と第２基材２０とを接合する接合層としての接着剤層４０と、を備える光学性積層体１００を製造する光学性積層体の製造方法である。また、第１基材１０のハーフミラー層３０とは反対の面側に保護層７０を設け、第２基材２０の接着剤層４０とは反対の面側に保護層８０を設け、この状態で光学性積層体１００をその厚さ方向に刃７００を入れて打ち抜く工程を有している。保護層７０の２５℃における引張貯蔵弾性率をＥ１とし、保護層８０の２５℃における引張貯蔵弾性率をＥ２とし、第１基材１０の２５℃における引張貯蔵弾性率をｅ１とし、第２基材２０の２５℃における引張貯蔵弾性率をｅ２としたとき、Ｅ１＜ｅ１、かつ、Ｅ２＜ｅ２を満足する。
【０１１５】
これにより、刃７００が光学性積層体１００と接触する際、保護層７０または保護層８０がクッション材となり、光学性積層体１００と刃７００とが接触する際の衝撃を吸収することができる。よって、光学性積層体１００と刃７００とが接触する際の衝撃が、光学性積層体１００にダイレクトに伝わるのを緩和することができる。よって光学性積層体１００と刃７００が接触する際にハーフミラー層３０にクラックが生じたり、剥離してしまったりするのを防止することができる。その結果、光学特性の高い光学性積層体１００を製造することができる。
【０１１６】
なお、本実施形態では、刃７００は、外周部に刃面７０１を有する片刃で構成されていう場合について説明したが、本発明ではこれに限定されず、内周部に刃面７０１を有する片刃や、内周面および外周面に刃面７０１を有する両刃であってもよい。
【０１１７】
また、本実施形態では、接着剤５０を乾燥または乾燥・硬化させて接着剤層４０としてから打ち抜き工程を行った場合について説明したが、本発明ではこれに限定されず、接着剤５０を硬化させる前に打ち抜き工程を行い、その後、接着剤５０を乾燥または乾燥・硬化させてもよい。
【実施例】
【０１１８】
以下、実施例に基づいて本発明をより具体的に説明する。
１．光学性積層体の形成
（実施例１）
まず、１００質量部のビスフェノールＡ型ポリカーボネート（三菱エンジニアプラスチックス社製、「Ｈ３０００」）を押し出し成形により、２枚の基材を得、これらを第１基材および第２基材とした。
【０１１９】
第１基材は、厚さが３００μｍであり、２５℃における引張貯蔵弾性率が２．４ＧＰａであった。
【０１２０】
第２基材は、厚さが３００μｍであり、２５℃における引張貯蔵弾性率が２．４ＧＰａであった。
【０１２１】
そして、第１基材の一方の面上に、グラビア塗工することにより、アクリレート樹脂で構成された厚さ５μｍのコート層を形成した。次いで、コート層上に真空蒸着法により、表１に示すような第１層（高屈折率層）および第２層（低屈折率層）を積層してハーフミラー層を形成し、第１積層体を得た。
【０１２２】
一方で、第２基材の一方の面上に、硬化後の厚さが、５０μｍになるように、コニシ製ボンドウルトラ多用途クリア（シリル化ウレタン樹脂系）を塗布し、第２積層体を得た。
【０１２３】
そして、第１積層体と第２積層体とを、ハーフミラー層と接着剤層とが接触するように貼り合わせ、２５℃、湿度５０％環境下で７日間養生して接着剤層を硬化させて、光学性積層体を得た。
【０１２４】
そして、このような光学性積層体の両面側、すなわち、第１基材のハーフミラー層とは反対側の面上に第１保護層を積層するとともに、第２基材の接着剤層とは反対側の面上に第２保護層をラミネート法により積層した。
【０１２５】
第１保護層は、構成材料がポリオレフィンであり、厚さが４０μｍであり、２５℃における引張貯蔵弾性率が１ＧＰａであった。
【０１２６】
第２保護層は、構成材料がポリオレフィンであり、厚さが４０μｍであり、２５℃における引張貯蔵弾性率が１ＧＰａであった。
【０１２７】
そして、内径が８０ｍｍのリング状の刃を用意し、第２基材側から打ち抜いて所望の形状の光学性積層体を得た。なお、刃は、先端角度θが３０°の両刃であり、４５ｔの打抜きプレス機にて打ち抜く速度（１分間あたりの打ち抜き数）は、３５ｓｐｍであった。
【０１２８】
（実施例２、比較例１、２）
各部の構成を表１に示すように変更したこと以外は、実施例１と同様にして光学性積層体を得た。
【０１２９】
なお、実施例２および比較例２のウレタン樹脂系接着剤は二液湿気硬化型ポリウレタン接着剤を用いた。
【０１３０】
なお、表１中のハーフミラー層では、「高屈折率層」および「低屈折率層」を、第１基材側から積層されている順に、上から記載している。
【０１３１】
２．評価
各実施例および各比較例の光学性積層体を、以下の方法で評価した。
【０１３２】
＜ハーフミラー層観察＞
光学性積層体の縁部においてハーフミラー層が損傷しているか否かを光学性積層体の一方の面側から目視で観察し、以下のように評価した。なお、ハーフミラー層が損傷していた場合、その部分は、周囲と色が異なっている。
【０１３３】
Ａ：損傷が全くない。
Ｂ：若干の損傷はあるが色の変化はほとんど気にならない。
Ｃ：若干の損傷はあり、色の変化が若干気になるが、光学特性は問題ない。
Ｄ：損傷が目立つ。
【０１３４】
＜気泡観察＞
デジタルマイクロスコープ（キーエンス社製、「ＶＨＸ−１０００」）を用いて、観察を行い、気泡の大きさを測定し、次のように評価した。
【０１３５】
Ａ：気泡が発生していない。
Ｂ：気泡が僅かに発生していた。
Ｃ：気泡が大量に発生していた。
評価結果を表１に示す。
【０１３６】
【表１】
2020173282.tif 000003
【０１３７】
表１に示したように、各実施例における光学性積層体では、各比較例以上に、ハーフミラー層の損傷が少なく、満足のいく結果となった。
【符号の説明】
【０１３８】
１        光学部品
１'        光学部品
２        フレーム
２１      リム部
２２      ブリッジ部
２３      テンプル部
２４      ノーズパッド部
３        光学性積層体付レンズ
４        レンズ
５        装着部
６        ツバ
７        光透過性部材
１００    光学性積層体
１００Ａ  第１積層体
１００Ｂ  第２積層体
１０      第１基材
２０      第２基材
３０      ハーフミラー層
３１      高屈折率層
３２      低屈折率層
４０      接着剤層
５０      接着剤
６０      コート層
７０      保護層
８０      保護層
７００    刃
７０１    刃面
７０２    内周面
８００    台座
θ        角度
【図１】
2020173282.tif 000004
【図２】
2020173282.tif 000005
【図３】
2020173282.tif 000006
【図４】
2020173282.tif 000007
【図５】
2020173282.tif 000008
【図６】
2020173282.tif 000009
【図７】
2020173282.tif 000010
【図８】
2020173282.tif 000011
【図９】
2020173282.tif 000012